(57)【特許請求の範囲】
【請求項１】
１級アミノ基を有する重合体（Ａ）１５〜８５質量％と、カルボキシル基を０．５〜５ｍｏｌ％含有するビニルアルコール系重合体（Ｂ）１５〜８５質量％とを含むガス分離複合膜であって、
重合体（Ａ）がポリアミドアミンデンドリマー（Ａ１）とアミン系重合体(Ａ２)を含み、
ポリアミドアミンデンドリマー（Ａ１）が式（１）
【化１】
0005563503.tif 000009
［式中、Ａ１は炭素数１〜３の二価有機残基を示し、ｎは０または１の整数を示す。］
で示される基および／または式（２）
【化２】
0005563503.tif 000010
［式中、Ａ２は炭素数１〜３の二価有機残基を示し、ｎは０または１の整数を示す。］
で示される基を１〜９ｍｅｑ／ｇ含有し、
アミン系重合体(Ａ２)が１級アミノ基を１０〜３５ｍｅｑ／ｇ含有し、
かつ、重合体（Ａ）中のポリアミドアミンデンドリマー（Ａ１）の含有率が４０〜９５質量％であるとともに、アミン系重合体(Ａ２)の含有率が５〜６０質量％であることを特徴とするガス分離複合膜。
【請求項２】
アミン系重合体(Ａ２)がポリアリルアミンである請求項１記載のガス分離複合膜。
【請求項３】
架橋剤（Ｃ）をさらに含み、ビニルアルコール系重合体（Ｂ）と架橋剤（Ｃ）との質量比（Ｂ／Ｃ）が２０／８０〜９９／１である請求項１または２記載のガス分離複合膜。
【請求項４】
架橋剤（Ｃ）が、アゼチジニウム基を有する架橋剤（Ｃ１）および多官能性架橋剤（Ｃ２）からなる群から選択される少なくとも１種である請求項３記載のガス分離複合膜。
【請求項５】
多官能性架橋剤（Ｃ２）がチタン系架橋剤である請求項４記載のガス分離複合膜。
【発明の詳細な説明】
【技術分野】
【０００１】
本発明は、混合ガスから特定のガス種を選択的に分離することのできるガス分離複合膜に関する。
【背景技術】
【０００２】
石炭ガス化火力発電用途の分離膜の検討が進んでいる。かかる用途においては、水蒸気が含まれる混合ガスから二酸化炭素を選択的に分離することが求められる。
【０００３】
二酸化炭素を含む混合ガスから二酸化炭素を選択的に分離する上では、その選択性（二酸化炭素選択性）を高め、高濃度の二酸化炭素を回収することが課題となる。二酸化炭素選択性に優れた分離膜を得るため、二酸化炭素に対する親和性が高い素材を用いることが提案されており、例えば室温では液状物質であるポリアミドアミンデンドリマーを、微多孔質の支持体に含浸させた分離膜が提案されている（非特許文献１および２）。この分離膜において、窒素の透過速度に対する二酸化炭素の透過速度として示した二酸化炭素選択性は、分離膜に混合ガスを加圧しない条件下では１０００以上の優れた数値を示すものの二酸化炭素の膜透過速度が小さく、一方で、分離膜に混合ガスを加圧して供給する条件下ではポリアミドアミンデンドリマーが支持体から経時的に流出し、二酸化炭素選択性を維持できなくなる。
【０００４】
この問題を解決する方法として、架橋剤で架橋された親水性高分子材料をマトリックスとしてその中に特定のアミン化合物を包含させた層を多孔質性支持膜の表面に形成させたガス分離複合膜が提案されている（特許文献１）。このガス分離複合膜は、高い二酸化炭素選択性を持つだけでなく、一定の圧力差にも耐えることが可能な分離膜と言える。
【０００５】
しかしながら分離対象となる混合ガスに水蒸気が含まれている場合、混合ガスと膜表面との間に親和性が発現するための親水性と、水蒸気雰囲気下において分離膜の構造変化が起きないための耐水性という相反した性質がさらに要求される。前記の複合膜では、水蒸気雰囲気下において混合ガスが供給されると、包含されていたアミン化合物が経時的に複合膜より流出して、二酸化炭素選択性を維持することができないため、実用に供することが困難であった。しかして、親水性と耐水性を兼ね備え、水蒸気が含まれる混合ガスから二酸化炭素を効率よく分離できる分離膜の開発が切望されている。
【先行技術文献】
【特許文献】
【０００６】
【特許文献１】特開２００８−６８２３８号公報
【非特許文献】
【０００７】
【非特許文献１】Ｊ．Ａｍ．Ｃｈｅｍ．Ｓｏｃ．１２２（２０００）７５９４〜７５９５
【非特許文献２】Ｉｎｄ．Ｅｎｇ．Ｃｈｅｍ．Ｒｅｓ．４０（２００１）２５０２〜２５１１
【発明の概要】
【発明が解決しようとする課題】
【０００８】
本発明は上記課題を解決するためになされたものであり、水蒸気が含まれる混合ガスから二酸化炭素を選択的に分離できるガス分離複合膜を提供することを目的とするものである。
【課題を解決するための手段】
【０００９】
本発明者らは、上記課題を解決するために鋭意研究を重ねた結果、１級アミノ基を有する重合体、およびカルボキシル基で特定量変性されたビニルアルコール系重合体を一定量含むガス分離複合膜であって、前記１級アミノ基を有する重合体が、一定量のポリアミドアミンデンドリマーおよび一定量のアミン系重合体を含むことによって、二酸化炭素に対する高い選択性を有し、実用に供することが可能なガス分離複合膜が得られることを見出し、本発明に至った。
【００１０】
すなわち上記課題は、１級アミノ基を有する重合体（Ａ）（以下、単に「重合体（Ａ）」と称する）１５〜８５質量％と、カルボキシル基を０．５〜５ｍｏｌ％含有するビニルアルコール系重合体（Ｂ）１５〜８５質量％とを含むガス分離複合膜であって、重合体（Ａ）がポリアミドアミンデンドリマー（Ａ１）とアミン系重合体(Ａ２)を含み、ポリアミドアミンデンドリマー（Ａ１）が式（１）
【化１】
0005563503.tif 000002
［式中、Ａ１は炭素数１〜３の二価有機残基を示し、ｎは０または１の整数を示す。］
で示される基および／または式（２）
【化２】
0005563503.tif 000003
［式中、Ａ２は炭素数１〜３の二価有機残基を示し、ｎは０または１の整数を示す。］
で示される基を１〜９ｍｅｑ／ｇ含有し、アミン系重合体(Ａ２)が１級アミノ基を１０〜３５ｍｅｑ／ｇ含有し、かつ重合体（Ａ）中のポリアミドアミンデンドリマー（Ａ１）の含有率が４０〜９５質量％であるとともに、アミン系重合体(Ａ２)の含有率が５〜６０質量％であることを特徴とするガス分離複合膜を提供することによって解決される。
【００１１】
このとき、アミン系重合体(Ａ２)が、ポリアリルアミンであることが好適であり、架橋剤（Ｃ）をさらに含み、ビニルアルコール系重合体（Ｂ）と架橋剤（Ｃ）との質量比（Ｂ／Ｃ）が２０／８０〜９９／１であることが好適である。架橋剤（Ｃ）が、アゼチジニウム基を有する架橋剤（Ｃ１）および多官能性架橋剤（Ｃ２）からなる群から選択される少なくとも１種であることが好適であり、多官能性架橋剤（Ｃ２）がチタン系架橋剤であることが好適である。
【発明の効果】
【００１２】
本発明により、特定のガス種を選択的に分離する性能に優れるガス分離複合膜を提供できる。
【発明を実施するための形態】
【００１３】
本発明のガス分離複合膜は、重合体（Ａ）１５〜８５質量％と、カルボキシル基を０．５〜５ｍｏｌ％含有するビニルアルコール系重合体（Ｂ）１５〜８５質量％とを含むガス分離複合膜であって、前記重合体（Ａ）がポリアミドアミンデンドリマー（Ａ１）とアミン系重合体(Ａ２)を含み、かつ前記重合体（Ａ）が含むポリアミドアミンデンドリマー（Ａ１）の含有率が４０〜９５質量％であるとともに、アミン系重合体(Ａ２)の含有率が５〜６０質量％であることを特徴とする。
【００１４】
このように本発明のガス分離複合膜は、一定量のポリアミドアミンデンドリマー（Ａ１）と一定量のアミン系重合体(Ａ２)とを含む重合体（Ａ）、およびカルボキシル基を０．５〜５ｍｏｌ％含有するビニルアルコール系重合体（Ｂ）の含有率が適切な範囲にあることで、特定のガス種の分離性能を著しく向上させることができる。後述する実施例からも分かるように、本発明のガス分離複合膜は、二酸化炭素とヘリウムを含む混合ガスから二酸化炭素を選択的に分離する性能（二酸化炭素選択性＝二酸化炭素の透過速度／ヘリウムの透過速度）が著しく優れていることが分かった。
【００１５】
このことについて本発明者らは、以下のような分子ゲート機構を推察している。すなわち、本発明のガス分離複合膜が一定量のポリアミドアミンデンドリマー（Ａ１）と一定量のアミン系重合体(Ａ２)とを含む重合体（Ａ）を有することで、本発明のガス分離複合膜に圧力をかけて混合ガスを供給した際に、該ガス分離複合膜中において、１級アミノ基と二酸化炭素とが擬似的な架橋（カルバメート）を形成する。該ガス分離複合膜中に存在する二酸化炭素が他のガス種の通過を阻害することで、二酸化炭素を選択的に分離することができると推察する。
【００１６】
本発明で用いられる重合体（Ａ）は、ポリアミドアミンデンドリマー（Ａ１）とアミン系重合体(Ａ２)とを含む。ここで、本発明のガス分離複合膜が含む重合体（Ａ）の含有率は１５〜８５質量％である。このように、本発明のガス分離複合膜が重合体（Ａ）を一定量含有することで、製膜性が良好であるとともに、高い二酸化炭素選択性を有することとなる。重合体（Ａ）の含有率が１５質量％未満の場合、高い二酸化炭素選択性を有したガス分離複合膜が得られないおそれがあり、２５質量％以上であることが好ましく、３５質量％以上であることがより好ましく、４５質量％以上であることがさらに好ましい。一方、重合体（Ａ）の含有率が８５質量％を超える場合、得られるガス分離複合膜の製膜性が悪くなるおそれがあり、７５質量％以下であることが好ましく、６５質量％以下であることがより好ましい。
【００１７】
また、本発明で用いられるポリアミドアミンデンドリマー（Ａ１）は、式（１）で示される表面基および／または式（２）で示される表面基を有する。具体的には、式（１）
【化３】
0005563503.tif 000004
［式中、Ａ１は炭素数１〜３の二価有機残基を示し、ｎは０または１の整数を示す。］
で示される基および／または式（２）
【化４】
0005563503.tif 000005
［式中、Ａ２は炭素数１〜３の二価有機残基を示し、ｎは０または１の整数を示す。］
で示される基を１〜９ｍｅｑ／ｇ含有する。これらの中でも、式（１）で示される基を有するポリアミドアミンデンドリマー（Ａ）が好適に用いられる。
【００１８】
式（１）または式（２）中、Ａ１およびＡ２で示される炭素数１〜３の二価有機残基としては、たとえば直鎖状または分枝状の炭素数１〜３のアルキレン基が挙げられる。このようなアルキレン基の具体例としては、−ＣＨ２−、−ＣＨ２−ＣＨ２−、−ＣＨ２−ＣＨ２−ＣＨ２−、−ＣＨ２−ＣＨ（ＣＨ３）−などが挙げられ、これらのうち特に−ＣＨ２−が好ましい。また、式（１）または式（２）中、水蒸気が含まれる混合ガスとの親和性が増すことから、ｎ＝１であることが好ましい。
【００１９】
本発明で用いられるポリアミドアミンデンドリマー（Ａ１）は、上記式（１）で示される基および／または上記式（２）で示される基を１〜９ｍｅｑ／ｇ含有する。なお「ｅｑ／ｇ」はポリアミドアミンデンドリマー（Ａ１）内の官能基の含有率、すなわちポリアミドアミンデンドリマー（Ａ１）１ｇ中の官能基の当量数（モル数と称される場合もある）を表し、１ｍｅｑ／ｇは分子１ｇ中に１ミリ当量の官能基を有することを意味する。これにより、高い二酸化炭素選択性を有するガス分離複合膜を得ることができる。
【００２０】
本発明で用いられるポリアミドアミンデンドリマー（Ａ１）は、エチレンジアミンによるアミド化反応で分岐構造を形成し、その分岐数を増やしていくことで、分子内の１級アミンの個数を増すことができる。本発明においては、分岐数に制限されることなく、どの世代のポリアミドアミンデンドリマーでも好適に用いることができるが、１級アミンの含有率が高く、分子ゲート機構の発現に有利と見込める式（３）の第０世代ポリアミドアミンデンドリマーが特に好適に用いられる。
【００２１】
【化５】
0005563503.tif 000006
【００２２】
本発明で用いる重合体（Ａ）中のポリアミドアミンデンドリマー（Ａ１）の含有率は４０〜９５質量％である。このように、ポリアミドアミンデンドリマー（Ａ１）の含有率が一定範囲にあることで、製膜性が良好であるとともに、高い二酸化炭素選択性を有するガス分離複合膜を得ることができる。重合体（Ａ）中のポリアミドアミンデンドリマー（Ａ１）の含有率が４０質量％未満の場合、高い二酸化炭素選択性が得られないおそれがあり、５０質量％以上であることが好ましく、６０質量％以上であることがより好ましい。一方、重合体（Ａ）中のポリアミドアミンデンドリマー（Ａ１）の含有率が９５質量％を超える場合、ガス分離複合膜の耐水性が低下し、ポリアミドアミンデンドリマーが流出することによって二酸化炭素選択性が低下するおそれがあり、９２質量％以下であることが好ましく、８５質量％以下であることがより好ましい。
【００２３】
本発明で用いられるアミン系重合体(Ａ２)は、１級アミノ基を１０〜３５ｍｅｑ／ｇ含有する。なお「ｅｑ／ｇ」はアミン系重合体（Ａ２）内の１級アミノ基の含有率、すなわちアミン系重合体（Ａ２）１ｇ中の１級アミノ基の当量数（モル数と称される場合もある）を表し、１ｍｅｑ／ｇは分子１ｇ中に１ミリ当量の１級アミノ基を有することを意味する。本発明において、ポリアミドアミンデンドリマー（Ａ１）に加えてアミン系重合体（Ａ２）を一定量含有させることで、ポリアミドアミンデンドリマー（Ａ１）がブリードするのを防止しつつ、本発明のガス分離複合膜中に存在する１級アミノ基の含有率を増やすことができる。本発明で用いられるアミン系重合体（Ａ２）としては、ポリアリルアミン、ポリビニルアミン等が挙げられる。中でも１級アミノ基の含有率、水蒸気雰囲気下における膜構造の安定性の観点から、ポリアリルアミンが好適である。
【００２４】
本発明で用いる重合体（Ａ）中のアミン系重合体（Ａ２）の含有率は５〜６０質量％である。このように、アミン系重合体（Ａ２）の含有率が一定範囲にあることで、製膜性が良好であるとともに、高い二酸化炭素選択性を有するガス分離複合膜を得ることができる。重合体（Ａ）中のアミン系重合体（Ａ２）の含有率が５質量％未満の場合、ガス分離複合膜の耐水性が低下し、ポリアミドアミンデンドリマーが流出することによって、二酸化炭素選択性が低下するおそれがあり、７質量％以上であることが好ましく、１５質量％以上であることがより好ましい。一方、重合体（Ａ）中のアミン系重合体（Ａ２）の含有率が６０質量％を超える場合、得られるガス分離複合膜の製膜性が悪くなるおそれがあり、５０質量％以下であることが好ましく、４０質量％以下であることがより好ましい。
【００２５】
次に、本発明で用いられるビニルアルコール系重合体（Ｂ）について説明する。本発明で用いられるビニルアルコール系重合体（Ｂ）は、カルボキシル基を０．５〜５ｍｏｌ％含有する。ここで、本発明のガス分離複合膜が含むビニルアルコール系重合体（Ｂ）の含有率は１５〜８５質量％である。このように、ビニルアルコール系重合体（Ｂ）を一定量含有することで、製膜性が良好であるとともに高い二酸化炭素選択性を有する。ビニルアルコール系重合体（Ｂ）の含有率が１５質量％未満の場合、得られるガス分離複合膜の製膜性が悪くなるおそれがある。一方、ビニルアルコール系重合体（Ｂ）の含有率が８５質量％を超える場合、含有するアミン系重合体(Ａ)の絶対量が不足するために十分な二酸化炭素選択性が得られないおそれがあり、７５質量％以下であることが好ましく、６５質量％以下であることがより好ましく、５０質量％以下であることが更に好ましい。
【００２６】
また、後述するように、本発明のガス分離複合膜がアゼチジニウム基を有する架橋剤（Ｃ１）をさらに含む場合、ビニルアルコール系重合体（Ｂ）とアゼチジニウム基を有する架橋剤（Ｃ１）とが結合して架橋されることとなる。すなわち、架橋剤（Ｃ１）が有する部分構造であるアゼチジニウム基が、ビニルアルコール系重合体（Ｂ）におけるカルボキシル基と反応して架橋されると本発明者らは推察している。
【００２７】
本発明で用いられるカルボキシル基を含有するビニルアルコール系重合体(Ｂ)は既に開示された方法で得ることができ、例えばマレイン酸、フマル酸、イタコン酸等の二塩基酸モノマーおよびこれらの誘導体と酢酸ビニルの共重合体をけん化することで得ることができる（特開昭５３−９１９９５号参照）。該ビニルアルコール系重合体（Ｂ）におけるカルボキシル基の含有率が０．５ｍｏｌ％未満の場合、本発明のガス分離複合膜におけるガス種の分離性能が経時的に低下する傾向があるとともに、耐水性が低下するおそれがある。一方、カルボキシル基の含有率が５ｍｏｌ％を超える場合、ビニルアルコール系重合体（Ｂ）溶液の安定性が低下し、均質なガス分離複合膜が得られにくくなるおそれがある。カルボキシル基の含有率は０．７５〜４ｍｏｌ％が好ましく、１〜２ｍｏｌ％が特に好ましい。
【００２８】
ビニルアルコール系重合体（Ｂ）の粘度平均重合度（以下、重合度と略記することがある）は３００〜２５００が好ましく、３３０〜２２００がより好ましく、３６０〜２０００が特に好ましい。重合度（Ｐ）はＪＩＳ−Ｋ６７２６に準じて測定される。すなわち、ビニルアルコール系重合体（Ｂ）を再けん化し、精製した後、３０℃の水中で測定した極限粘度［η］から次式により求められる。
Ｐ＝（［η］×１０３／８．２９）（１／０．６２）
重合度が３００未満の場合には、ガス分離複合膜のマトリックスを構成する機能が低下してガス分離複合膜の耐水性が低下するおそれがある。重合度が２５００を超える場合には、ガス分離複合膜を作製する際の溶液の粘度が高くなりすぎる場合があり、作業性が低下するのみならず均質なガス分離複合膜が得られないおそれがある。
【００２９】
本発明で用いられるビニルアルコール系重合体（Ｂ）のけん化度は９５．０〜９９．９ｍｏｌ％であることが好ましい。けん化度が９５．０ｍｏｌ％未満の場合には、ガス分離複合膜の耐水性が低下するおそれがあり、９９．９ｍｏｌ％を超える場合には、製膜時の作業性が低下したり、ガス分離複合膜を作製する際の溶液の粘度安定性が低下するおそれがある。ビニルアルコール系重合体（Ｂ）のけん化度は９６．０〜９９ｍｏｌ％がより好ましい。このように、本発明で用いられるビニルアルコール系重合体（Ｂ）は、ビニルアルコール単位の他にけん化されていないビニルエステル単位を含有できる。
【００３０】
本発明で用いられるビニルアルコール系重合体（Ｂ）におけるビニルアルコール単位の含有率は、７０ｍｏｌ％以上であることが好ましく、８０ｍｏｌ％以上であることがより好ましく、９０ｍｏｌ％以上であることが更に好ましい。また、本発明で用いられるビニルアルコール系重合体（Ｂ）は、エチレン単位を含有していてもよい。ビニルアルコール系重合体（Ｂ）におけるエチレン単位の含有率は０〜１５ｍｏｌ％が好ましく、０〜８ｍｏｌ％が特に好ましい。エチレン単位の含有率が１５ｍｏｌ％を超える場合は、ガス分離複合膜の吸水量が低下するおそれがあるだけでなく、ポリアミドアミンデンドリマー（Ａ１）との相溶性が低下して、均質なガス分離複合膜が得られないおそれがある。
【００３１】
ビニルアルコール系重合体（Ｂ）は、本発明の効果を損なわない範囲であれば、上記してきたビニルアルコール単位、ビニルエステル単位、エチレン単位、およびカルボキシル基を含有する単位以外の単量体単位を含有していても良い。このような単量体単位となる単量体としては、アクリル酸メチル、アクリル酸エチル、アクリル酸ｎ−プロピル、アクリル酸ｉ−プロピル等のアクリル酸エステル；メタクリル酸メチル、メタクリル酸エチル、メタクリル酸ｎ−プロピル、メタクリル酸ｉ−プロピル等のメタクリル酸エステル；アクリルアミド；Ｎ−エチルアクリルアミド等のアクリルアミド誘導体；メタクリルアミド；Ｎ−メチルメタクリルアミド、Ｎ−エチルメタクリルアミド等のメタクリルアミド誘導体；メチルビニルエーテル、エチルビニルエーテル、ｎ−プロピルビニルエーテル、ｉ−プロピルビニルエーテル等のビニルエーテル；アクリロニトリル、メタクリロニトリル等のニトリル；塩化ビニル、塩化ビニリデン、フッ化ビニル、フッ化ビニリデン等のハロゲン化ビニル；酢酸アリル、塩化アリル等のアリル化合物；ビニルトリメトキシシラン等のビニルシリル化合物；酢酸イソプロペニル等の単量体由来の単位が挙げられる。これらの単量体単位の含有率としては１０ｍｏｌ％以下が好ましく、５ｍｏｌ％以下がより好ましく、３ｍｏｌ％以下がさらに好ましい。
【００３２】
本発明のガス分離複合膜は架橋剤（Ｃ）をさらに含むことが好ましい。本発明で用いられる架橋剤（Ｃ）としては、アゼチジニウム基を有する架橋剤（Ｃ１）および／またはアゼチジニウム基を有しない多官能性の架橋剤が好適に使用される。
【００３３】
以下、アゼチジニウム基を有する架橋剤（Ｃ１）について説明する。アゼチジニウム基を有する架橋剤（Ｃ１）は、ビニルアルコール系重合体（Ｂ）を架橋するのみならず、ポリアミドアミンデンドリマー（Ａ１）やアミン系重合体（Ａ２）を架橋するのにも用いられる架橋剤（Ｃ）であって、分子内にアゼチジニウム基を有する化合物であれば特に限定されない。後述する式（４）で示される部分構造を有する化合物が好適に用いられる。耐水性や耐圧性の観点から、ポリアミドエピクロルヒドリン樹脂が、アゼチジニウム基を有する架橋剤（Ｃ１）として特に好ましく用いられる。
【００３４】
ここで、アゼチジニウム基を有する架橋剤（Ｃ１）としては、下記式（４）で示される部分構造を有するものが好ましく用いられる。
【００３５】
【化６】
0005563503.tif 000007
［式中、Ｒ１およびＲ２はそれぞれ独立して置換基を有してもよい炭素数１〜２０のアルキレン基であり、Ｘ１、Ｘ２、Ｘ３、Ｘ４、Ｘ５、およびＸ６は、それぞれ独立して水素原子、水酸基、置換基を有してもよい炭素数１〜２０の有機基であり、Ｙ−はアニオンである。］
【００３６】
上記式（４）において、Ｒ１およびＲ２はそれぞれ独立して置換基を有してもよい炭素数１〜２０のアルキレン基である。炭素数１〜２０のアルキレン基としては、例えばメチレン基、エチレン基、プロピレン基、ブチレン基、ペンチレン基、ヘキシレン基、およびオクチレン基が挙げられる。
【００３７】
また、上記式（４）においてＸ１、Ｘ２、Ｘ３、Ｘ４、Ｘ５、およびＸ６は、それぞれ独立して水素原子、水酸基、置換基を有してもよい炭素数１〜２０の有機基である。置換基を有してもよい炭素数１〜２０の有機基としては、例えば置換基を有してもよい炭素数１〜２０のアルキル基、置換基を有してもよい炭素数１〜２０のアルケニル基、置換基を有してもよい炭素数１〜２０のアルキニル基、置換基を有してもよい炭素数６〜２０のアリール基、置換基を有してもよい炭素数１〜２０のアルコキシ基、置換基を有してもよい炭素数２〜２０のアシル基等が挙げられる。上記式（４）におけるＸ１、Ｘ２、Ｘ３、Ｘ４、Ｘ５、およびＸ６の組合せとしては、Ｘ１、Ｘ２、Ｘ５、およびＸ６が水素原子、水酸基および置換基を有してもよい炭素数１〜２０の有機基からなる群から選択される少なくとも１種であり、Ｘ３およびＸ４が水素原子および水酸基からなる群から選択される少なくとも１種であることが好ましく、Ｘ１、Ｘ２、Ｘ５、およびＸ６が水素原子であり、Ｘ３およびＸ４が水素原子および水酸基からなる群から選択される１種であることがより好ましく、Ｘ３またはＸ４が水酸基であることがさらに好ましい。
【００３８】
また、上記式（４）において、Ｙ−はアニオンである。Ｙ−の具体例としては、Ｉ−（Ｉ３−）、Ｂｒ−、Ｃｌ−等のハロゲンアニオン；ＣｌＯ４−等のハロゲン酸アニオン；ＳＯ４２−で示される硫酸アニオン；ＮＯ３−で示される硝酸アニオン；ｐ−トルエンスルホン酸アニオン、ナフタレンスルホン酸アニオン、ＣＨ３ＳＯ３−、ＣＦ３ＳＯ３−等のスルホン酸アニオン等が挙げられる。中でもハロゲンアニオンが好適に用いられる。
【００３９】
本発明では、上記アゼチジニウム基を有する架橋剤（Ｃ１）を用いることにより、ポリアミドアミンデンドリマー（Ａ１）、アミン系重合体（Ａ２）およびビニルアルコール系重合体（Ｂ）にアゼチジニウム基を有する架橋剤（Ｃ１）が結合して架橋されることとなる。すなわち、アゼチジニウム基を有する架橋剤（Ｃ１）が有する部分構造であるアゼチジニウム基が、ポリアミドアミンデンドリマー（Ａ１）におけるアミノ基およびアミン系重合体（Ａ２）におけるアミノ基と反応して架橋されるとともに、ビニルアルコール系重合体（Ｂ）におけるカルボキシル基と反応して架橋されると本発明者らは推察している。アゼチジニウム基を有する架橋剤（Ｃ１）を用いた架橋反応は、６０〜１５０℃で行うことが好ましい。
【００４０】
次に、多官能性架橋剤（Ｃ２）について説明する。本発明で用いられる多官能性架橋剤（Ｃ２）は、アゼチジニウム基を有しない多官能性の架橋剤である。すなわち、本発明で用いられるアゼチジニウム基を有しない多官能性の架橋剤は、ビニルアルコール系重合体（Ｂ）同士、ポリアミドアミンデンドリマー（Ａ１）とビニルアルコール系重合体（Ｂ）、アミン系重合体（Ａ２）とビニルアルコール系重合体（Ｂ）とを架橋するのに用いられる架橋剤であって特に限定されるものではなく、エポキシ基、アルデヒド基、ハロゲン原子などの官能基を２個以上有する化合物、チタン系架橋剤、ジルコニウム系架橋剤が挙げられる。中でも、アゼチジニウム基を有しない他官能性の架橋剤は、チタン系架橋剤、ジルコニウム系架橋剤、および官能基としてエポキシ基またはアルデヒド基を有する架橋剤からなる群から選択される少なくとも１種であることが好ましく、チタン系架橋剤であることがより好ましい。
【００４１】
エポキシ基を有する架橋剤としては、例えば（ポリ）エチレングリコールジグリシジルエーテル、（ポリ）プロピレングリコールジグリシジルエーテル、（ポリ）グリセリンジグリシジルエーテルなどのジグリシジルエーテル化合物；エポキシクロロヒドリン、ジエポキシアルカン、およびジエポキシアルケンが挙げられ、特にエチレングリコールジグリシジルエーテルが好ましい。また、アルデヒド基を有する架橋剤としては、例えばグルタルアルデヒド、スクシンアルデヒド、マロンジアルデヒド、テレフタルアルデヒド、イソフタルアルデヒドなどのジアルデヒド化合物が挙げられ、特にグルタルアルデヒドが好ましい。チタン系架橋剤としては、チタンジイソプロポキシビス（トリエタノールアミネート）、チタンラクテートアンモニウム塩が好ましい。また、ジルコニウム系架橋剤としては、三塩化ジルコニウム、硫酸ジルコニウム、硝酸ジルコニウム、酢酸ジルコニウム、炭酸ジルコニウム、炭酸ジルコニウムアンモニウム、ステアリン酸ジルコニウム、オクチル酸ジルコニウム、および珪酸ジルコニウムが挙げられる。これらの中でも水溶性のものが好ましく、塩素を分子内に持たないものがさらに好ましい。具体的には硫酸ジルコニウム、硝酸ジルコニウム、酢酸ジルコニウム、および炭酸ジルコニウムアンモニウムが好ましい。
【００４２】
本発明において、ビニルアルコール系重合体（Ｂ）と架橋剤（Ｃ）との質量比（Ｂ／Ｃ）は特に限定されないが、通常２０／８０〜９９／１であることが好ましい。質量比（Ｂ／Ｃ）が２０／８０未満の場合、製膜性が低下して均質なガス分離複合膜が得られないおそれがあり、一方、質量比（Ｂ／Ｃ）が９９／１を超える場合、圧力を有するガスに対して十分な強度がないため二酸化炭素選択性が低下するおそれがある。質量比（Ｂ／Ｃ）は２５／７５〜８０／２０であることがより好ましい。
【００４３】
また、本発明において、ビニルアルコール系重合体(Ｂ)とアゼチジニウム基を有する架橋剤(Ｃ１)との質量比(Ｂ／Ｃ１)は特に限定されないが、通常２０／８０〜９９／１であることが好ましい。質量比(Ｂ／Ｃ１)が２０／８０未満の場合、製膜性が低下して均質なガス分離複合膜が得られないおそれがあり、一方、質量比(Ｂ／Ｃ１)が９９／１を超える場合、圧力を有するガスに対してポリアミドアミンデンドリマー(Ａ１)の該ガス分離複合膜中での安定性が低下し、結果として高い二酸化炭素選択性が得られないおそれがある。質量比(Ｂ／Ｃ１)は２５／７５〜８０／２０であることがより好ましい。
【００４４】
さらに、本発明において、ビニルアルコール系重合体(Ｂ)と多官能性架橋剤(Ｃ２)との質量比(Ｂ／Ｃ２)は特に限定されないが、通常６０／４０〜９９／１であることが好ましい。質量比(Ｂ／Ｃ２)が６０／４０未満の場合、溶液安定性の低下によって製膜作業が困難となり、結果として均質なガス分離複合膜が得られないおそれがあり、一方、質量比(Ｂ／Ｃ２)が９９／１を超える場合、圧力を有するガスに対して十分な強度がなく、結果として高い二酸化炭素選択性が得られないおそれがある。質量比(Ｂ／Ｃ２)は、７０／３０〜９０／１０であることがより好ましい。
【００４５】
本発明のガス分離複合膜は、４０℃、８０ＲＨ％時の二酸化炭素選択性α（ＣＯ２／Ｈｅ）が１００以上であることが好ましい。このように、本発明のガス分離複合膜の二酸化炭素選択性αが一定以上の値を示すことで、二酸化炭素とヘリウムを含む混合ガスから二酸化炭素を選択的に分離する性能が著しく優れていることが分かる。４０℃、８０ＲＨ％時の二酸化炭素選択性α（ＣＯ２／Ｈｅ）は、１１０以上であることがより好ましく、１５０以上であることがさらに好ましい。
【００４６】
本発明のガス分離複合膜は、支持膜の表面に形成されることで実用に供することが可能なものとして好適に使用される。支持膜を構成する高分子としては特に限定されず、例えば、ポリスルホン、ポリエーテルスルホン、ポリアミド、ポリイミド、ポリアクリロニトリル、ポリスチレン、ポリフッ化ビニリデン、ポリ塩化ビニル、ポリメタクリル酸メチルなどが挙げられる。
【００４７】
こうして得られた本発明のガス分離複合膜は、特定のガス種、特に二酸化炭素を選択的に分離する性能が優れており、火力発電所、製鉄所、セメント工場等で好適に使用することができる。
【実施例】
【００４８】
以下、実施例を挙げて本発明を更に詳しく説明するが、本発明はこれらの実施例により何ら限定されるものではない。なお、実施例中で特に断りのない限り、「％」は「質量％」を意味する。
【００４９】
［透過速度および二酸化炭素選択性の測定］
二酸化炭素の透過速度Ｑ（ＣＯ２）（ｍ３／ｍ２・ｓ・Ｐａ）およびヘリウムの透過速度Ｑ（Ｈｅ）（ｍ３／ｍ２・ｓ・Ｐａ）を以下のようにして測定し、二酸化炭素選択性α（ＣＯ２／Ｈｅ）を求めた。
組成をＣＯ２／Ｈｅ＝８０／２０(ｍｌ／ｍｉｎ)、温度を４０℃、相対湿度を８０ＲＨ％に設定したガスを実施例及び比較例で得られたガス分離複合膜に供給し、透過側にスウィープガスとしてアルゴンを１０ｍｌ／ｍｉｎ供給した等圧法によって、該分離膜の透過速度を測定した。
Ｑ(ＣＯ２)＝(ＣＯ２透過流量)／(膜面積)・(ＣＯ２供給分圧−ＣＯ２透過分圧)
Ｑ(Ｈｅ)＝(Ｈｅ透過流量)／(膜面積)・(Ｈｅ供給分圧−Ｈｅ透過分圧)
α＝Ｑ(ＣＯ２)／Ｑ(Ｈｅ)
【００５０】
［ガス分離複合膜の作製］
実施例１
ビニルアルコール系重合体（Ｂ）として、カルボキシル基を１モル％含有し、酢酸ビニル単位のけん化度９８．６モル％、重合度１８００のＰＶＡ（株式会社クラレ製「ＫＬ−１１８」）５％水溶液を作製した。このＰＶＡ５％水溶液、式（３）のポリアミドアミンデンドリマー（Ａ１）（表面基：−ＣＯＮＨＣＨ２ＣＨ２ＮＨ２、表面基の数：４個、式（１）で示される基の含有率：７．７４ｍｅｑ／ｇ）の２０％メタノール溶液（アルドリッチ社製）、およびアミン系重合体（Ａ２）としてポリアリルアミン（日東紡株式会社製「ＰＡＡ−１５Ｃ」、1級アミノ基の含有率１７．５ｍｅｑ／ｇ）の１５％水溶液をそれぞれ用いて、表１に示される配合割合となるように混合して溶液を調製した。この溶液を流延し、２０℃で乾燥して厚み３００μｍのガス分離複合膜を得た。得られたガス分離複合膜を用いて、透過速度Ｑ（ＣＯ２）および透過速度Ｑ（Ｈｅ）を測定し、二酸化炭素選択性α（ＣＯ２／Ｈｅ）を求めた。得られた結果を表１にまとめて示す。
【００５１】
実施例２
ビニルアルコール系重合体（Ｂ）として、実施例１と同様のＰＶＡ（株式会社クラレ製「ＫＬ−１１８」）５％水溶液を作製した。このＰＶＡ５％水溶液、式（３）のポリアミドアミンデンドリマー（Ａ１）（表面基：−ＣＯＮＨＣＨ２ＣＨ２ＮＨ２、表面基の数：４個、式（１）で示される基の含有率：７．７４ｍｅｑ／ｇ）の２０％メタノール溶液（アルドリッチ社製）、アミン系重合体（Ａ２）としてポリアリルアミン（日東紡株式会社製「ＰＡＡ−１５Ｃ」、1級アミノ基の含有率：１７．５ｍｅｑ／ｇ）の１５％水溶液、アゼチジニウム基を有する架橋剤（Ｃ１）としてポリアミドエピクロルヒドリン樹脂の２５％水溶液（星光ＰＭＣ株式会社製「ＷＳ４０２０」）、およびチタン系架橋剤（Ｃ２）としてチタンジイソプロポキシビス（トリエタノールアミネート）（マツモトファインケミカル株式会社製「ＴＣ−４００」）の８０％溶液をそれぞれ用いて、表１に示される配合割合となるように混合して溶液を調製した。この溶液を流延し、２０℃で乾燥して厚み３００μｍのガス分離複合膜を得た。こうして得られたガス分離複合膜を用いて、透過速度Ｑ（ＣＯ２）および透過速度Ｑ（Ｈｅ）を測定し、二酸化炭素選択性α（ＣＯ２／Ｈｅ）を求めた。得られた結果を表１にまとめて示す。
【００５２】
実施例３および実施例４
実施例２において、ビニルアルコール系重合体（Ｂ）として用いたＰＶＡ、アミン系重合体（Ａ２）として用いたポリアリルアミン、およびチタン系架橋剤（Ｃ２）として用いたチタンジイソプロポキシビス（トリエタノールアミネート）の配合割合を表１に示されるとおりに変更した以外は、実施例２と同様にして溶液を調製し、該溶液を流延し、２０℃で乾燥して厚み３００μｍのガス分離複合膜を得た。得られたガス分離複合膜を用いて、透過速度Ｑ（ＣＯ２）および透過速度Ｑ（Ｈｅ）を測定し、二酸化炭素選択性α（ＣＯ２／Ｈｅ）を求めた。得られた結果を表１にまとめて示す。
【００５３】
比較例１
実施例１において、ポリアミドアミンデンドリマー（Ａ１）、およびアミン系重合体（Ａ２）として用いたポリアリルアミンの配合割合を表１に示されるとおりに変更した以外は、実施例１と同様にして溶液を調製し、該溶液を流延し、２０℃で乾燥して厚み３００μｍのガス分離複合膜を得た。得られたガス分離複合膜を用いて、透過速度Ｑ（ＣＯ２）および透過速度Ｑ（Ｈｅ）を測定し、二酸化炭素選択性α（ＣＯ２／Ｈｅ）を求めた。得られた結果を表１にまとめて示す。
【００５４】
比較例２
実施例１において、ポリアミドアミンデンドリマー（Ａ１）、およびアミン系重合体（Ａ２）として用いたポリアリルアミンの配合割合を表１に示されるとおりに変更した以外は、実施例１と同様にして溶液を調製し、該溶液を流延し、２０℃で乾燥して厚み３００μｍのガス分離複合膜を得た。得られたガス分離複合膜は製膜性が悪かったため、透過速度Ｑ（ＣＯ２）および透過速度Ｑ（Ｈｅ）の測定ができず、二酸化炭素選択性α（ＣＯ２／Ｈｅ）を求めることができなかった。得られた結果を表１にまとめて示す。
【００５５】
比較例３
実施例１において、ビニルアルコール系重合体（Ｂ）として用いたＰＶＡ、ポリアミドアミンデンドリマー（Ａ１）、およびアミン系重合体（Ａ２）として用いたポリアリルアミンの配合割合を表１に示されるとおりに変更した以外は、実施例１と同様にして溶液を調製し、該溶液を流延し、２０℃で乾燥して厚み３００μｍのガス分離複合膜を得た。得られたガス分離複合膜を用いて、透過速度Ｑ（ＣＯ２）および透過速度Ｑ（Ｈｅ）を測定し、二酸化炭素選択性α（ＣＯ２／Ｈｅ）を求めた。得られた結果を表１にまとめて示す。
【００５６】
比較例４
実施例１において、ビニルアルコール系重合体（Ｂ）として用いたＰＶＡ、ポリアミドアミンデンドリマー（Ａ１）、およびアミン系重合体（Ａ２）として用いたポリアリルアミンの配合割合を表１に示されるとおりに変更した以外は、実施例１と同様にして溶液を調製し、該溶液を流延し、２０℃で乾燥して厚み３００μｍのガス分離複合膜を得た。得られたガス分離複合膜は製膜性が悪かったため、透過速度Ｑ（ＣＯ２）および透過速度Ｑ（Ｈｅ）の測定ができず、二酸化炭素選択性α（ＣＯ２／Ｈｅ）を求めることができなかった。得られた結果を表１にまとめて示す。
【００５７】
比較例５
実施例２において、アミン系重合体（Ａ２）として用いたポリアリルアミン、およびチタン系架橋剤（Ｃ２）として用いたチタンジイソプロポキシビス（トリエタノールアミネート）を用いず、ビニルアルコール系重合体（Ｂ）として用いたＰＶＡの配合割合を表１に示されるとおりに変更した以外は、実施例２と同様にして溶液を調製し、該溶液を流延し、２０℃で乾燥して厚み３００μｍのガス分離複合膜を得た。得られたガス分離複合膜を用いて、透過速度Ｑ（ＣＯ２）および透過速度Ｑ（Ｈｅ）を測定し、二酸化炭素選択性α（ＣＯ２／Ｈｅ）を求めた。得られた結果を表１にまとめて示す。
【００５８】
比較例６
実施例２において、アミン系重合体（Ａ２）として用いたポリアリルアミンを用いず、ビニルアルコール系重合体（Ｂ）として用いたＰＶＡ、およびチタン系架橋剤（Ｃ２）として用いたチタンジイソプロポキシビス（トリエタノールアミネート）の配合割合を表１に示されるとおりに変更した以外は、実施例２と同様にして溶液を調製し、該溶液を流延し、２０℃で乾燥して厚み３００μｍのガス分離複合膜を得た。得られたガス分離複合膜を用いて、透過速度Ｑ（ＣＯ２）および透過速度Ｑ（Ｈｅ）を測定し、二酸化炭素選択性α（ＣＯ２／Ｈｅ）を求めた。得られた結果を表１にまとめて示す。
【００５９】
比較例７
実施例２において、ポリアミドアミンデンドリマー（Ａ１）を用いず、ビニルアルコール系重合体（Ｂ）として用いたＰＶＡ、アミン系重合体（Ａ２）として用いたポリアリルアミン、およびチタン系架橋剤（Ｃ２）として用いたチタンジイソプロポキシビス（トリエタノールアミネート）の配合割合を表１に示されるとおりに変更した以外は、実施例２と同様にして溶液を調製し、該溶液を流延し、２０℃で乾燥して厚み３００μｍのガス分離複合膜を得た。得られたガス分離複合膜は製膜性が悪かったため、透過速度Ｑ（ＣＯ２）および透過速度Ｑ（Ｈｅ）の測定ができず、二酸化炭素選択性α（ＣＯ２／Ｈｅ）を求めることができなかった。得られた結果を表１にまとめて示す。
【００６０】
【表１】
0005563503.tif 000008